Procédé de fabrication d’un revêtement adsorbant poreux, ledit procédé comprenant les étapes consistant à : - obtenir un mélange homogène comprenant de l’eau, des particules mésoporeuses dont les grains présentent un diamètre inférieur à 800 µm et un renfort, - recouvrir tout ou partie d’une pièce à revêtir d’une couche de mélange homogène, - comprimer la couche de mélange sur la pièce à revêtir sous une pression supérieure à 10 bars. Procédé selon la revendication 1, dans lequel le renfort est un polymère linéaire. Procédé selon la revendication 1 ou 2, dans lequel le renfort est un polymère ramifié. Procédé selon l’une quelconque des revendications précédentes, dans lequel le renfort est de la cellulose. Procédé selon l’une quelconque des revendications précédentes, dans lequel les particules mésoporeuses sont du gel de silice. Procédé selon l’une quelconque des revendications précédentes, dans lequel le mélange comprend : - entre 50 et 98%, en masse, d’eau, - entre 3 et 60 %, en masse, de particules mésoporeuses, - entre 2 et 40 %, en masse, d’un renfort. Procédé selon l’une quelconque des revendications précédentes, dans lequel la pièce à revêtir comprend deux faces reliées par une tranche ou et dans lequel l’étape consistant à recouvrir tout ou partie de la pièce à revêtir consiste à enrober la tranche et tout ou partie de chacune des deux faces de la pièce. Procédé selon l’une quelconque des revendications précédentes, comprenant, préalablement, concomitamment ou subséquemment à l’étape consistant à recouvrir tout ou partie de la pièce à revêtir, une étape consistant à disposer la pièce à revêtir dans un moule. Procédé selon l’une quelconque des revendications précédentes, dans lequel l’étape consistant à recouvrir tout ou partie de la pièce à revêtir est réalisée par application, dépôt, coulage, injection, pulvérisation ou vaporisation du mélange homogène sur la pièce à revêtir. Revêtement adsorbant poreux comprenant : - entre 50 et 80 %, en masse, de particules mésoporeuses dont les grains présente un diamètre inférieur à 800 µm, - entre 3 et 50 %, en masse, d’un renfort, - entre 5 et 40 %, en masse, d’eau adsorbée. Revêtement selon la revendication 10, dans lequel dans lequel les particules mésoporeuses sont du gel de silice. Revêtement selon la revendication 10 ou 11, dans lequel la porosité totale est comprise entre 1 nm et 100µm. Revêtement selon l’une quelconque des revendications 10 à 12, présentant une épaisseur comprise entre 0,1 mm et 20 mm. Echangeur thermique comprenant le revêtement selon l’une des revendications 10 à 13. Echangeur thermique selon la revendication 14, comprenant au moins une pièce revêtue, au moins en partie, du revêtement ; l’au moins une pièce présente une conductivité thermique supérieure à 1 W/m/K. Echangeur thermique selon la revendication 15, dans lequel le revêtement repose directement sur l’au moins une pièce. Echangeur thermique selon la revendication 15 ou 16, dans lequel le revêtement adhère à l’au moins une pièce. Echangeur thermique selon l’une quelconque des revendications 15 à 17, dans lequel l’au moins une pièce comprend deux faces et une tranche reliant lesdites deux faces ; le revêtement forme une couche continue et enrobe ladite tranche et au moins une partie de chacune desdites deux faces. Echangeur thermique selon la revendication précédente, dans lequel les deux faces sont des surfaces principalement planes reliées par la tranche ; la tranche forme une partie annulaire de l’au moins une pièce. Echangeur thermique selon l’une quelconque des revendications 15 à 18, comprenant un caloduc sur lequel est monté l’au moins une pièce revêtue, au moins en partie, du revêtement. Echangeur thermique selon la revendication 20, dans lequel : - l’au moins une pièce revêtue comprend une ouverture, - le caloduc présente une forme tubulaire et traverse l’ouverture de l’au moins une pièce. Machine à adsorption comprenant au moins un échangeur thermique selon l’une des revendications 14 à 21.